(57)【要約】【課題】本発明は、特に、加熱処理することで溶融させて、主に繊維素材を接着させることに優れた熱接着用ポリアミドマルチフィラメントを、更には、低温度操作でも容易に溶融し、かつ、接着強度にも優れた熱接着用ポリアミドマルチフィラメントを提供する。【解決手段】３種以上のモノマーから構成される脂肪族共重合ポリアミドであって、かつ、融点が８０〜１３０℃の範囲にあって、かつ、単糸繊度が１．５〜５ｄｔｅｘの範囲にあることを特徴とする熱接着用ポリアミドマルチフィラメント、である。【選択図】なし【特許請求の範囲】
【請求項１】
３種以上のモノマーを共重合してなる脂肪族共重合ポリアミドであって、かつ、融点が８０〜１３０℃の範囲にあって、かつ、単糸繊度が１．５〜５ｄｔｅｘの範囲にあることを特徴とする熱接着用ポリアミドマルチフィラメント。
【請求項２】
前記脂肪族共重合ポリアミドを構成するモノマーのうち少なくとも１種が、ポリカプロアミドを構成する６−アミノカプロン酸、ポリヘキサメチレンアジパミドを構成するヘキサメチレンジアンモニウムアジペート（以下、ＡＨ塩と言う）のいずれかから選ばれた少なくとも１種であることを特徴とする請求項１に記載の熱接着用ポリアミドマルチフィラメント。
【請求項３】
前記ポリカプロアミドを構成する６−アミノカプロン酸、ポリヘキサメチレンアジパミドを構成するＡＨ塩の共重合比率の合計が３０〜６０重量％であることを特徴とする請求項１または２に記載の熱接着用ポリアミドマルチフィラメント。
【請求項４】
無機粒子の含有率が０〜０．１重量％であることを特徴とする請求項１〜３のいずれかに記載の熱接着用ポリアミドマルチフィラメント。
【請求項５】
６０℃×４時間の温水抽出により検出される抽出物の含有率が１．５〜５重量％であることを特徴とする請求項１〜４のいずれかに記載の熱接着用ポリアミドマルチフィラメント。
【請求項６】
請求項１〜５のいずれかに記載の熱接着用ポリアミドマルチフィラメントを少なくとも一部に有するモールヤーン。
【請求項７】
請求項１〜５のいずれかに記載の熱接着用ポリアミドマルチフィラメントを少なくとも一部に有する熱接着用テープ。
【発明の詳細な説明】
【技術分野】
【０００１】
本発明は、熱接着用ポリアミドマルチフィラメントに関するものであり、特に、加熱処理することで溶融させて、主に繊維素材を接着させることに優れた熱接着用ポリアミドマルチフィラメントに関するものである。更には、低温度操作でも容易に溶融し、かつ、接着強度にも優れた熱接着用ポリアミドマルチフィラメントに関するものである。
【背景技術】
【０００２】
ポリカプロアミドやポリヘキサメチレンアジパミドに代表されるポリアミドフィラメントは、力学特性や寸法安定性に優れるため、衣料用途のみならずインテリアや車両内装、産業用途等幅広く利用されている。
【０００３】
また、前述した用途以外でも、特定の融点の共重合ポリアミドフィラメント等は、加熱処理することで溶融させて、主に繊維素材を接着させるホットメルト型の接着剤としても好適に用いられる。
【０００４】
例えば、ポリアミド６、ポリアミド１１及びポリアミド１２成分を必須の共重合成分とし、かつ、ポリアミド６６、ポリアミド６９、ポリアミド６１０、ポリアミド６１２、ポリアミド６１３成分の中から選ばれる１種の成分を共重合成分として含有する共重合ポリアミドフィラメントが提案されている（特許文献１）。確かに、数種のモノマーを共重合させることで低融点化が可能にはなるものの、共重合ポリアミドフィラメントの単糸繊度によっては、単糸一本一本が均一に溶融しないため接着強度に劣るものとなる。
【０００５】
この他にも、ポリアミド６、ポリアミド６６、ポリアミド１２ の共重合体及び／又はポリアミド６、ポリアミド６１０、ポリアミド１２の共重合体であって、融点が８０〜１２０℃である共重合ポリアミドフィラメントが提案されている（特許文献２）。しかしながら、この方法も、実施例における共重合ポリアミドフィラメントの単糸繊度が約９ｄｔｅｘ（１１０ｄｔｅｘ−１２フィラメント）であり、特許文献１と同様、接着強度について何ら改善されるものではない。
【０００６】
ホットメルト型の接着剤として好適に用いられるポリアミドフィラメントを得るのに際し、特許文献１、２に記載の数種のモノマーを共重合させることで低融点化する方法のみでは、接着強度に優れた熱接着用ポリアミドマルチフィラメントを得ることは極めて困難であり、そこで、安定した溶融紡糸が可能で、更には、低温度操作でも容易に溶融し、かつ、接着強度にも優れた熱接着用ポリアミドマルチフィラメントが求められていた。
【先行技術文献】
【特許文献】
【０００７】
【特許文献１】特開２００８−３８２６０号公報
【特許文献２】特開２００４−１４９９７１号公報
【発明の概要】
【発明が解決しようとする課題】
【０００８】
本発明は、特に、加熱処理することで溶融させて、主に繊維素材を接着させる際に優れた接着性を有する熱接着用ポリアミドマルチフィラメントを、更には、低温度操作でも容易に溶融し、かつ、接着強度にも優れた熱接着用ポリアミドマルチフィラメントを提供するものである。
【課題を解決するための手段】
【０００９】
上記課題を解決するため、本発明は以下の構成を採用する。
【００１０】
（１）３種以上のモノマーを共重合してなる脂肪族共重合ポリアミドであって、かつ、融点が８０〜１３０℃の範囲にあって、かつ、単糸繊度が１．５〜５ｄｔｅｘの範囲にあることを特徴とする熱接着用ポリアミドマルチフィラメント。
【００１１】
（２）前記脂肪族共重合ポリアミドが、カプロアミド単位、ヘキサメチレンアジパミド単位から選ばれた少なくとも１種を共重合成分として含有するものであることを特徴とする前記（１）に記載の熱接着用ポリアミドマルチフィラメント。
【００１２】
（３）前記ポリカプロアミドを構成するカプロアミド単位および／またはヘキサメチレンアジパミド単位の共重合比率の合計が３０〜６０重量％であることを特徴とする前記（１）または（２）に記載の熱接着用ポリアミドマルチフィラメント。
【００１３】
（４）無機粒子の含有率が０〜０．１重量％であることを特徴とする前記（１）〜（３）のいずれかに記載の熱接着用ポリアミドマルチフィラメント。
【００１４】
（５）６０℃×４時間の温水抽出により検出される抽出物の含有率が１．５〜５重量％であることを特徴とする前記（１）〜（４）のいずれかに記載の熱接着用ポリアミドマルチフィラメント。
【００１５】
（６）前記（１）〜（５）のいずれかに記載の熱接着用ポリアミドマルチフィラメントを少なくとも一部に有するモールヤーン。
【００１６】
（７）前記（１）〜（５）のいずれかに記載の熱接着用ポリアミドマルチフィラメントを少なくとも一部に有する熱接着用テープ。
【発明の効果】
【００１７】
本発明によれば、特に、加熱処理することで溶融させて、主に繊維素材を接着させることに優れた熱接着用ポリアミドマルチフィラメントを安定して得ることができる。更には、低温度操作でも容易に溶融し、かつ、接着強度も大幅に改善することができる。
【発明を実施するための形態】
【００１８】
以下、本発明を更に詳細に説明する。
【００１９】
本発明の熱接着用ポリアミドマルチフィラメントは、脂肪族共重合ポリアミドであることが重要となる。本発明に用いられる脂肪族共重合ポリアミドは、いわゆる炭化水素が主鎖にアミド結合を介して連結された環式構造を有さない高分子量体からなる樹脂であり、芳香族ポリアミド（アラミド）等は含まない。かかる構造とすることで、アイロン等の比較的低温度の熱にも完全に溶融するため例えばズボンの裾上げテープ等に使用した際も優れた接着強度を発現できる。
【００２０】
本発明の熱接着用ポリアミドマルチフィラメントは、３種以上のモノマーから構成されている脂肪族共重合ポリアミドであることが重要となる。好ましくは４種以上のモノマーから構成されている脂肪族共重合ポリアミドである。かかる構造とすることで、アイロン等の比較的低温度の熱にも完全に溶融するため、例えばズボンの裾上げテープ等に使用した際も優れた接着強度を発現できる。
【００２１】
脂肪族共重合ポリアミドの原料となるモノマーとしては、ポリカプロアミド、ポリウンデカンアミド、ポリドデカンアミド等を構成するアミノカルボン酸やラクタム（６−アミノカプロン酸、ε−カプロラクタム、１１―アミノウンデカン酸、ウンデカラクタム、１２アミノドデカン酸、ドデカラクタム等）、ポリテトラメチレンアジパミド、ポリペンタメチレンアジパミド、ポリペンタメチレンセバカミド、ポリヘキサメチレンアジパミド、ポリヘキサメチレンセバカミド、ポリヘキサメチレンドデカンアミド、ポリヘキサメチレントリデカンアミド等を構成するジカルボン酸とジアミンが等モル量結合した塩が挙げられる。
【００２２】
脂肪族共重合ポリアミドの共重合成分として、カプロアミド単位、ヘキサメチレンアジパミド単位のいずれかから選ばれた少なくとも１種を含有するものが好ましく、カプロアミド単位、ヘキサメチレンアジパミド単位の両方を含有することがさらに好ましい。
【００２３】
その他の脂肪族共重合ポリアミドを構成するモノマーとしては、ポリウンデカンアミド、ポリドデカンアミド等を構成するアミノカルボン酸もしくはそれらのラクタム、ポリペンタメチレンアジパミド、ポリペンタメチレンセバカミド、ポリヘキサメチレンセバカミド、ポリヘキサメチレンドデカンアミド等を構成するジカルボン酸とジアミンが等モル量結合した塩などから選択して共重合することが好ましい。
【００２４】
本発明の熱接着用ポリアミドマルチフィラメントについて、脂肪族共重合ポリアミドの共重合比率については、該脂肪族共重合ポリアミドを構成するカプロアミド単位および／またはヘキサメチレンアジパミド単位の合計のの共重合比率が３０〜６０重量％であることが好ましく、更に好ましくは４０〜６０重量％である。
【００２５】
カプロアミド単位とヘキサメチレンアジパミド単位の共重合比率の合計が３０重量％未満の場合は、その他の脂肪族共重合ポリアミドを構成するモノマーの組み合わせによっては、本発明の熱接着用ポリアミドマルチフィラメントの強伸度が低くなり、製織、編立等の高次加工に供した際に、糸切れ、原糸毛羽が発生し安定した高次加工を実現できなくなる可能性があるのでモノマーの選択に注意を要する。
【００２６】
また逆に、カプロアミド単位とヘキサメチレンアジパミド単位の共重合比率の合計が６０重量％を越える場合は、その他の脂肪族共重合ポリアミドを構成するモノマーの組み合わせによっては、本発明の熱接着用ポリアミドマルチフィラメントの融点が１３０℃以上と高くなり、例えば、アイロン等の比較的低温度での接着強力が要求される用途（ズボンの裾上げテープ等）に使用した際に、接着強度を維持できなくなる可能性があるので、モノマーの選択に注意を要する。
【００２７】
本発明の熱接着用ポリアミドマルチフィラメントは、融点が８０〜１３０℃であることが重要となる。好ましくは９０〜１２０℃である。更に好ましくは１００〜１１０℃である。融点が８０℃未満の場合は、温湿度等の環境変化により原糸自体が変性してしまい、脂肪族共重合ポリアミドマルチフィラメント同士が融着を起こし、解舒不良や糸質低下が発生する等、通常時の取り扱いや高次加工が極めて難しくなる。また逆に、融点が１３０℃を越える場合は、例え共重合成分、後述する単糸繊度が規定範囲内だったとしても、熱によって完全に溶融しないため接着強度で劣るものとなる。
【００２８】
本発明の熱接着用ポリアミドマルチフィラメントの低重合物含有率としては、好ましくは６０℃の温水抽出法により検出される低重合物含有率で１．５〜５重量％であり、更に好ましくは２〜４重量％である。一般的にポリアミドを溶融紡糸に供する場合は、溶融紡糸時に発生するポリアミドのモノマー、オリゴマー等を低減し、紡糸口金の表面汚れを抑制することを目的に、溶融紡糸に供する前、ポリアミドペレットの段階等で極力低重合物を除去する方法が取られる。例えば、重合されたポリアミドペレットを温水または熱水等に接触させ低重合物を抽出する方法等が挙げられ、抽出処理後のポリアミドペレットの低重合物含有率は概ね１．５重量％未満である。
【００２９】
しかし、本発明の熱接着用ポリアミドマルチフィラメントの低重合物（以下、ＭＯと言う）含有率については、ある一定範囲のＭＯを含有した方が、例えば、アイロン等の比較的低温度での接着強度が要求される用途（ズボンの裾上げテープ等）においても、接着対象物への浸透性が向上し、高い接着強度を得ることができるため好ましく、その範囲としては、６０℃の温水抽出法により検出される抽出物の含有率で１．５〜５重量％である。更に好ましくは２〜４重量％である。ＭＯ含有率が１．５重量％未満の場合は、接着強度が劣る可能性がある。逆に、ＭＯ含有率が５重量％を越える場合は、溶融紡糸時に発生する脂肪族共重合ポリアミドのＭＯ等が大量に生成、堆積し、紡糸口金の表面等を極端に汚し、溶融紡糸性を悪化させる可能性がある。
【００３０】
本発明の熱接着用ポリアミドマルチフィラメントの溶融紡糸に供する脂肪族共重合ポリアミドペレット中のＭＯ含有率を調製する方法としては、特にＭＯ含有率が所望する値より高い場合は、重合された脂肪族共重合ポリアミドペレットを、温水または熱水に接触させ、ＭＯ成分を一部抽出する方法が好ましい。特に、抽出時間については、脂肪族共重合ポリアミドを構成するモノマー、重合直後の脂肪族共重合ポリアミド中のＭＯ含有率、ペレット形状、浴比、抽出温度等によって異なるが、５〜４０時間程度で、必要に応じてヒドラジン等の還元剤を添加することが好ましい。また、抽出温度については、脂肪族共重合ポリアミドの融点等により異なるが、概ね４０〜１００℃前後で抽出することが好ましい。
【００３１】
抽出調製を終えた脂肪族共重合ポリアミドペレットは、約１０重量％の水分を含有するため乾燥をすることが好ましい。脂肪族共重合ポリアミドペレットの乾燥方法は、１．３ｋＰａ以下の減圧下で、バッチ方式で加熱する方法、あるいは、脂肪族共重合ポリアミドペレットと加熱された窒素とを連続的に接触させる方法等が挙げられる。脂肪族共重合ポリアミドペレットを大量生産する場合は、連続運転が可能な後者が有利であり、少量多品種生産をする場合は前者が有利である。通常の場合、乾燥は脂肪族共重合ポリアミドの融点以下の温度で１０〜３０時間程度保持することにより、水分率が概ね０．１重量％以下になるまで行うことが好ましい。
【００３２】
本発明の熱接着用ポリアミドマルチフィラメントの粘度数としては、粘度数を低くするほど、接着対象物への浸透性が向上し、より高い接着強度を得ることができるが、極端に粘度数を低くしすぎると、溶融紡糸性が悪化したり、本発明の熱接着用ポリアミドマルチフィラメントの強伸度が低下する可能性があるため好ましくない。本発明の熱接着用ポリアミドマルチフィラメントの粘度数の好ましい範囲としては、８０〜１１０ｍｌ／ｇの範囲である。粘度数の測定は後述する方法により行う。
【００３３】
本発明の熱接着用ポリアミドマルチフィラメントには、本発明の効果を損なわない範囲において種々の添加剤を含んでいても良い。この添加剤を例示すると、マンガン化合物等の安定剤、酸化チタン等の着色剤、難燃剤、導電性付与剤、繊維状強化剤等が挙げられる。ただし、酸化チタン等の無機粒子においては、多量に添加すると接着強力が低下する傾向にあり、無機粒子の含有率の好ましい範囲としては０〜０．１重量％である。
【００３４】
本発明の接着用ポリアミドマルチフィラメントは、単糸繊度が１．５〜５ｄｔｅｘのマルチフィラメントであることが重要となる。かかる構成とすることで、一本一本の単糸が完全にかつ均一に溶融するため、優れた接着強度を発現できるのである。好ましくは２〜４ｄｔｅｘのマルチフィラメントである。単糸繊度が１．５ｄｔｅｘ未満の場合は、本発明の熱接着用ポリアミドマルチフィラメントの強伸度が低下するため、高次加工性が悪化したり、また、溶融紡糸性自体も悪化するため、収率良く安定して本発明の接着用ポリアミドマルチフィラメントを生産することができない。また逆に、単糸繊度が５ｄｔｅｘを越える場合は、例え共重合成分、融点が規定範囲内だったとしても、単糸一本一本が均一に溶融しないため、接着強度に劣るものとなる。
【００３５】
本発明の熱接着用ポリアミドマルチフィラメントの強度としては、１．５ｃＮ／ｄｔｅｘ以上であることが好ましく、更に好ましくは２ｃＮ／ｄｔｅｘ以上である。強度が１．５ｃＮ／ｄｔｅｘ未満の場合は、撚糸、編み込みといった高次工程での毛羽、糸切れが発生し、高次通過性が不安定になる可能性がある。
【００３６】
また、本発明の熱接着用ポリアミドマルチフィラメントの伸度としては、４０〜１２０％の範囲にあることが好ましく、更に好ましくは、６０〜１００％の範囲である。かかる範囲が最も高次加工のし易い範囲であり、この範囲を外れると、例えば、伸度が４０％未満の場合は、特にモールヤーンを形成する際の撚糸の工程で撚りが入りにくく、原糸毛羽も発生しやすくなる。逆に、伸度が１２０％を越える場合は、繊維構造が安定していないため、保管中や高次加工中に品質変化を起こす可能性があり、特に、高温多湿下の倉庫等ではその現象が顕著となる。
【００３７】
強度、伸度の調整については、紡糸−延伸工程を連続して行う方法（直接紡糸延伸法）を例に挙げると、巻取速度、延伸倍率を補正して調整する方法が採られ、特に延伸倍率を補正する方法は簡単に強度、伸度を調整するため特に好ましく採られる方法である。なお、ここで言う延伸倍率とはフィードローラーとドローローラー間の速度差による機械延伸倍率を言い、例えば、フィードローラーが１２００ｍ／分でドローローラーが３０００ｍ／分の場合、延伸倍率は２．５倍となる。
【００３８】
本発明の熱接着用ポリアミドマルチフィラメントの横断面形状は、熱接着用ポリアミドマルチフィラメント、あるいはその加工品の要求特性、またはそれらを安定して得るために適宜選択しても良い。例示すると、真円、楕円、三葉、四葉、十字、中空、扁平、Ｔ字、Ｘ字、Ｈ字断面等が挙げられるが、熱接着用として加工することを考慮すると、真円とすることが溶融紡糸性、紡糸容易性の点から好ましい。また、その繊維形態は、長繊維、短繊維、不織布、熱成形体等、様々な繊維製品形態を採ることができる。
【００３９】
本発明の熱接着用ポリアミドマルチフィラメントを用いた繊維製品としては、例えば、糸全体に直立した花糸を配し溶融接着により固定させた飾り撚糸（モールヤーン）であるとか、布帛同士を家庭用アイロン等で接着する裾上げテープ等に代表されるいわゆる接着テープ、更には、複数の繊維の一部に混繊させた糸条とし熱処理により形態固定をさせた糸条としてモップ等に用いられるブラシ毛部分やカーペット用のパイル糸とする用途等好適に用いることができる。
【００４０】
本発明の熱接着用ポリアミドマルチフィラメントの製造方法について説明する。本発明の熱接着用ポリアミドマルチフィラメントは、本発明の熱接着用ポリアミドマルチフィラメントが得られる限り、公知のいずれの溶融紡糸方法でも製造可能である。例えば、直接紡糸延伸法、未延伸糸を一旦巻き取った後に延伸する方法（２工程法）、あるいは巻取速度を４０００ｍ／分以上のように高速として実質的に延伸工程を省略する方法（高速紡糸法）等である。いずれの方法においても製造可能であるが、生産性やコストの観点から直接紡糸延伸法、高速紡糸法の両者が優れている。
【００４１】
以下に直接紡糸延伸法での製造方法について例示する。
【００４２】
まず溶融部について説明する。脂肪族共重合ポリアミドを溶融するに際し、プレッシャーメルター法あるいはエクストルーダー法が挙げられるが、両者とも特に限定されるものではない。溶融温度は、脂肪族共重合ポリアミドの融点で適宜決定して良いが、好ましい溶融温度範囲としては１６０℃〜２００℃である。しかしながら、直接紡糸延伸法、高速紡糸法はいずれも引取速度が速く、モノマーの組み合わせ、つまり脂肪族共重合ポリアミドの組成によっては溶融紡糸糸条が剛直になり高速曳糸性を保てなくなる可能性がある。こういった場合は、溶融温度を更に上げた方が高速曳糸性の観点から好ましく、その好ましい溶融温度範囲としては２００〜２４０℃である。
【００４３】
紡糸温度についても溶融温度と同じである。なお、ここでいう紡糸温度とは、ポリマー配管、計量ポンプ、紡糸口金等を保温しているいわゆる保温温度（スピンブロック温度）である。好ましい紡糸温度範囲としては１６０℃〜２００℃であるが、高速曳糸性に劣位の脂肪族共重合ポリアミドを使う場合は２００〜２４０℃の範囲が好ましい。
【００４４】
また、紡糸口金から吐出されるまでのポリマー滞留時間は、ポリマー溶融部先端、例えば、プレッシャーメルタータイプの溶融紡糸装置の場合はメルター部から、エクストルーダータイプの溶融紡糸装置の場合はシリンダー入口から、紡糸口金から吐出するまでの時間を２０分以内とすることが好ましい。
【００４５】
紡糸口金から吐出された脂肪族共重合ポリアミドマルチフィラメントは、ＭＯ吸引、冷却、固化され、油剤が付与された後、引き取られる。
【００４６】
特にＭＯ吸引は、本発明のように単糸繊度の比較的細いフィラメントを安定して得るためには重要であり、特にＭＯ含有率が１．５〜５重量％とＭＯ成分が比較的多い脂肪族共重合ポリアミドを溶融紡糸する際には重要なプロセスと言っても良い。ＭＯ吸引を実施しないと、溶融紡糸時に発生した脂肪族共重合ポリアミドのＭＯが大量に堆積し、紡糸口金の表面等を極端に汚し、糸切れが発生しやすくなるなど溶融紡糸性を極端に悪化させるためである。ＭＯ吸引する位置は、紡糸口金の表面汚れを軽減させることを考慮すると、紡糸口金直下から溶融紡糸糸条の冷却開始位置までの間とすることが、品質のよい熱接着性ポリアミドマルチフィラメントが得られる点で好ましい。また、ＭＯ吸引する方法については、ＭＯ吸引口を有する吸引箱をＭＯ吸引する位置に配置する方法が好ましい。吸引量については吸引風速によって制御され、吸引風速が一定範囲内にコントロールされればいかなるコントロールでも良い。例えば、吸引箱に風量調節孔を設けコントロールする等である。吸引風速の好ましい範囲としては、吸引箱の形状、再溶融時のＭＯ生成量等によって異なるが１０〜６０ｍ／分の範囲であり、更に好ましくは２０〜５０ｍ／分の範囲である。
【００４７】
引き取り速度は１０００〜４０００ｍ／分の範囲が好ましく、延伸糸の伸度が４０〜１２０％の範囲となるように適宜延伸倍率を設定、延伸後、速度として２５００〜４０００ｍ／分の範囲で巻き取るのが好ましい。
【００４８】
また、巻き取りまでの工程で公知の交絡装置を用い、交絡を施すことも可能である。必要であれば複数回付与することで交絡数を上げることも可能である。更には、解舒性を向上させることを目的に、巻き取り直前に追加で油剤を付与することも可能である。
【実施例】
【００４９】
以下、実施例により本発明を更に詳細に説明するが、本発明はその要旨を超えない限り、以下の実施例に何ら限定されるものではない。また、本発明の脂肪族共重合ポリアミドマルチフィラメントの物性の測定方法は以下の通りである。
【００５０】
Ａ．融点
ＪＩＳ−Ｋ７１２１（１９８７）の示差走査熱量測定（ＤＳＣ）法に従い測定した。なお、パーキンエルマー社製のＤｉａｍｏｎｄ  ＤＳＣ装置を用い、昇温速度は２０℃／ｍｉｎとした。
【００５１】
Ｂ．ＭＯ含有率
水分率が０．０３重量％以下となるまで試料を乾燥、その重量を秤量した（Ｗ１）。その後、浴比２００倍の６０℃の温水で４時間抽出し、水洗後、再び水分率が０．０３重量％以下となるまで乾燥、その重量を秤量した（Ｗ２）。下式により算出した。
ＭＯ含有率（重量％）＝｛（Ｗ１−Ｗ２）／Ｗ１｝×１００。
【００５２】
Ｃ．粘度数
ＪＩＳ−Ｋ６９３３（１９９９）に従い測定した。なお、ウベローデ粘度計を用い、溶媒は９６％硫酸とした。
【００５３】
Ｄ．無機粒子含有率
ＪＩＳ−Ｋ７２５０−４（２００２）に従い測定した。
【００５４】
Ｅ．正量繊度
ＪＩＳ−Ｌ１０１３（１９９９）−Ｂ法（簡便法）に従い測定した。
【００５５】
Ｆ．強度、伸度
ＪＩＳ−Ｌ１０１３（１９９９）に従い測定した。なお、オリエンテック社製テンシロン（定速緊張形試験機）を用い、つかみ間隔２０ｃｍ、引張速度２０ｃｍ／ｍｉｎとした。
【００５６】
Ｇ．接着強度
（１）被接着布（倉敷紡績ブロード生地＃ＫＴ４０００）をタテ１２ｃｍ、ヨコ１０ｃｍに切断する。２枚準備した。
【００５７】
（２）フィラメントについて糸長５０ｃｍで約１６５０ｄＴになるように合糸して５０Ｔ／ｍの撚りを入れた。
【００５８】
（３）被接着布に約１６５０ｄＴに合糸したフィラメントを置いた。置き方は被接着布のタテ方向で上から４ｃｍ（下から８ｃｍ）の点から、ヨコ方向に水平になるように合糸したフィラメントを置いた。
【００５９】
（４）接着布とフィラメントが動かないように両端をセロテープ（登録商標）で留め、両端からはみ出したフィラメントは切断した。
【００６０】
（５）もう１枚の接着布を上からかぶせフィラメントを２枚の接着布で挟んだ。接着布同士が動かないように接着布の両端をセロテープ（登録商標）で留めた。
【００６１】
（６）接着プレス機にセットし加圧接着した。プレス条件は１４０℃×１７ｋｇ×５ｓｅｃとした。
【００６２】
（７）接着した接着布について両端１ｃｍはカットして除した。接着布を２ｃｍ幅にカットした。接着強度測定布として４枚作成した。
【００６３】
（８）島津製作所製オートグラフＡＧＳ−５０Ｄを用い、剥離するまでの最大強力を測定して合糸繊度で除した値を接着強度とした（Ｎ＝４）。引張条件は、引張速度５ｃｍ／ｍｉｎ、剥離角度は１８０℃とした。
【００６４】
Ｈ．糸切れ回数
実施例に記載の溶融紡糸方法で１ｔ紡糸した際の糸切れ回数とした。
【００６５】
（実施例１〜３、比較例１〜２）
攪拌機を備えた重縮合反応器を用い、常法により重合、ペレット化し、の無機粒子を含まないカプロアミド単位３５重量％、ヘキサメチレンアジパミド単位（以下、ＡＨ単位という）塩１５重量％、ヘキサメチレンセバカミド単位（以下、ＳＨ単位という）３５重量％、ドデカンアミド単位１５重量％からなる脂肪族共重合ポリアミドペレット（融点１０５℃、ＭＯ含有率４．５重量％、粘度数９０ｍｌ／ｇ）を得た。
【００６６】
得られた脂肪族共重合ポリアミドペレットを２２０℃の溶融温度でプレッシャーメルター溶融し、紡糸口金より吐出させた。また、紡糸温度は２２０℃とした。紡糸口金より吐出後、吸引風速３５ｍ／分でＭＯ吸引を施し、１８℃の冷風で冷却、給油した後に、１５００ｍ／分の速度で引き取り、巻取速度３５００ｍ／分の直接紡糸延伸を行い、７８ｄｔｅｘの脂肪族共重合ポリアミドマルチフィラメントを得た。
【００６７】
得られたフィラメントについて、融点、ＭＯ含有率、粘度数、無機粒子含有率、正量繊度、強度、伸度、接着強度、糸切れ回数を評価した。これらの結果を表１に示す。
【００６８】
（実施例４）
攪拌機を備えた重縮合反応器に添加して常法により重合、ペレット化し、カプロアミド単位３５重量％、ＡＨ単位を２０重量％、ＳＨ単位３５重量％、ドデカンアミド単位１０重量％からなる、無機粒子を含まない脂肪族共重合ポリアミドペレット（融点１１０℃、ＭＯ含有率４．５重量％、粘度数９０ｍｌ／ｇ）を得た。
【００６９】
得られた脂肪族共重合ポリアミドペレットを２２０℃の溶融温度でプレッシャーメルター溶融し、紡糸口金より吐出させた。また、紡糸温度は２２０℃とした。紡糸口金より吐出後、吸引風速３５ｍ／分でＭＯ吸引を施し、１８℃の冷風で冷却、給油した後に、１５００ｍ／分の速度で引き取り、巻取速度３５００ｍ／分の直接紡糸延伸を行い、７８ｄｔｅｘ―２４フィラメントの脂肪族共重合ポリアミドマルチフィラメントを得た。
【００７０】
得られたフィラメントについて、実施例１と同様の項目を評価した。この結果を表１に示す。
【００７１】
（実施例５）
攪拌機を備えた重縮合反応器に添加して常法により重合、ペレット化し、カプロアミド単位２０重量％、ＡＨ単位を２０重量％、ドデカンアミド単位６０重量％からなる、無機粒子を含まない脂肪族共重合ポリアミドペレット（融点１２０℃、ＭＯ含有率３重量％、粘度数９０ｍｌ／ｇ）を得た。
【００７２】
得られた脂肪族共重合ポリアミドペレットを２２０℃の溶融温度でプレッシャーメルター溶融し、紡糸口金より吐出させた。紡糸温度は２２０℃とした。紡糸口金より吐出後、吸引風速３５ｍ／分でＭＯ吸引を施し、１８℃の冷風で冷却、給油した後に、１５００ｍ／ｍｉｎの速度で引き取り、巻取速度３５００ｍ／ｍｉｎの直接紡糸延伸を行い、７８ｄｔｅｘ−２４フィラメントの脂肪族共重合ポリアミドマルチフィラメントを得た。
【００７３】
得られたフィラメントについて、実施例１と同様の項目を評価した。この結果を表１に示す。
【００７４】
（比較例３）
攪拌機を備えた重縮合反応器に添加して常法により重合、ペレット化し、カプロアミド単位３５重量％、ＡＨ単位３５重量％、ドデカンアミド単位３０重量％からなる、無機粒子を含まない脂肪族共重合ポリアミドペレット（融点１３５℃、ＭＯ含有率５重量％、粘度数９０ｍｌ／ｇ）を得た。
【００７５】
得られた脂肪族共重合ポリアミドペレットを２２０℃の溶融温度でプレッシャーメルター溶融し、紡糸口金より吐出させた。また、紡糸温度は２２０℃とした。紡糸口金より吐出後、吸引風速３５ｍ／分でＭＯ吸引を施し、１８℃の冷風で冷却、給油した後に、１５００ｍ／ｍｉｎの速度で引き取り、巻取速度３５００ｍ／ｍｉｎの直接紡糸延伸を行い、７８ｄｔｅｘ−２４フィラメントの脂肪族共重合ポリアミドマルチフィラメントを得た。
得られたフィラメントについて、実施例１と同様の項目を評価した。この結果を表１に示す。
【００７６】
（実施例６）
無機粒子として二酸化チタン１．２重量％を重縮合時に含有せしめる以外は実施例１と同様とした。
【００７７】
得られたフィラメントについて、実施例１と同様の項目を評価した。この結果を表１に示す。
【００７８】
（実施例７）
得られた脂肪族共重合ポリアミドペレットを５０℃の温水で２４時間抽出処理する以外は実施例１と同様とした。
【００７９】
得られたフィラメントについて、実施例１と同様の項目を評価した。この結果を表１に示す。
【００８０】
（比較例４）
攪拌機を備えた重縮合反応器に添加して常法により重合、ペレット化し、カプロアミド単位３５重量％、ＡＨ単位１５重量％、ＳＨ単位３５重量％、ヘキサメチレンジアンモニウムイソフタレート単位（以下、ＩＨ単位塩と言う）１５重量％からなる、無機粒子を含まない共重合ポリアミドペレット（融点１５０℃、ＭＯ含有率４重量％、粘度数９０ｍｌ／ｇ）を得た。
【００８１】
得られた共重合ポリアミドペレットを２２０℃の溶融温度でプレッシャーメルター溶融し、紡糸口金より吐出させた。また、紡糸温度は２２０℃とした。紡糸口金より吐出後、吸引風速３５ｍ／分でＭＯ吸引を施し、１８℃の冷風で冷却、給油した後に、１５００ｍ／ｍｉｎの速度で引き取り、巻取速度３５００ｍ／ｍｉｎの直接紡糸延伸を行い、７８ｄｔｅｘ−２４フィラメントの脂肪族共重合ポリアミドマルチフィラメントを得た。
【００８２】
得られたフィラメントについて、実施例１と同様の項目を評価した。この結果を表１に示す。
【００８３】
（比較例５）
攪拌機を備えた重縮合反応器に添加して常法により重合、ペレット化し、カプロアミド単位１５重量％、ＡＨ単位１５重量％、ＳＨ単位３５重量％、ドデカンアミド単位３５重量％からなる、無機粒子を含まない脂肪族共重合ポリアミドペレット（融点７０℃、ＭＯ含有率２．５重量％、粘度数９０ｍｌ／ｇ）を得た。
【００８４】
得られた共重合ポリアミドペレットを２２０℃の溶融温度でプレッシャーメルター溶融し、紡糸口金より吐出させた。また、紡糸温度は２２０℃とした。紡糸口金より吐出後、吸引風速３５ｍ／分でＭＯ吸引を施し、１８℃の冷風で冷却、給油した後に、１５００ｍ／ｍｉｎの速度で引き取り、巻取速度３５００ｍ／ｍｉｎの直接紡糸延伸を行い、７８ｄｔｅｘ−２４フィラメントの脂肪族共重合ポリアミドマルチフィラメントを得た。
【００８５】
得られたフィラメントについて、実施例１と同様の項目を評価した。この結果を表１に示す。
【００８６】
【表１】
2010189806.tif 000002
【００８７】
表１の結果から明らかなように、本発明の熱接着用ポリアミドマルチフィラメントは、従来の熱接着用マルチフィラメントと比較して、低温度操作でも容易に溶融し、かつ、優れた接着強度を示し、また、安定した溶融紡糸も可能といった極めて顕著な効果を奏するものと言える。